(57)【特許請求の範囲】
【請求項１】
少なくとも、エチレン−酢酸ビニル共重合エマルジョン（Ａ）、アクリル樹脂系エマルジョン（Ｂ）、及び、水溶性アクリル重合体（Ｃ）を含有してなる接着剤組成物であって、前記エチレン−酢酸ビニル共重合エマルジョン（Ａ）が、エチレン１０〜３５重量％、酢酸ビニル９０〜６５重量％の共重合エマルジョンであり、前記水溶性アクリル重合体（Ｃ）が、酸価２５〜１５０ｍｇＫＯＨ／ｇであり、数平均分子量１万〜１０万であり、ガラス転移温度が−３０〜５０℃の範囲であり、且つ、接着剤に含まれるエチレン−酢酸ビニル共重合エマルジョン（Ａ）、アクリル樹脂系エマルジョン（Ｂ）、及び、水溶性アクリル重合体（Ｃ）の固形分比が、８０／１０／１０〜１０／４５／４５重量％であることを特徴とする接着剤組成物。
【請求項２】
アクリル樹脂系エマルジョン（Ｂ）に含有される固形分のガラス転移温度が、−３０〜３０℃の範囲である請求項１記載の接着剤組成物。
【請求項３】
アクリル樹脂系エマルジョン（Ｂ）が、反応性乳化剤の存在下で乳化重合して得られるものである請求項２記載の接着剤組成物。
【発明の詳細な説明】
【０００１】
【発明の属する技術分野】
本発明は、２枚以上の紙などを接着し積層させてなる多層構造体の作製に使用する接着剤組成物、特に、紙壁紙の表紙と裏打ち紙の接着に使用する接着剤組成物に関する。更に詳しくは、目地すき、初期接着性、耐水接着性に優れた接着剤組成物に関するものである。
【０００２】
【従来の技術】
従来より、建築物の壁面を装飾する壁装材として、裏打ち紙の表面に塩化ビニル系樹脂からなる装飾層を形成した所謂「塩ビ壁紙」などの合成樹脂壁紙、紙壁紙などの壁紙が多く使用されている。その中で、紙壁紙とは、その多くが２枚以上の紙を接着剤層を介して積層した多層構造を有するものである。
【０００３】
また、紙壁紙の表紙と裏打ち紙とを積層するための接着剤としては、酢酸ビニルエマルジョン系接着剤（以下、「ＰＶＡｃエマルジョン」と略称）、又は、エチレン−酢酸ビニル共重合エマルジョン（以下、「ＥＶＡエマルジョン」と略称）が一般的に使用されている。
【０００４】
ところで、壁紙を施行する際に、施行し易くするために、壁紙の裏面に施行糊を塗布した後、壁紙の裏面同士が一部くっつくような状態（蛇腹状）に折り畳んでおき、壁紙が施行糊の水分を吸って柔らかくなったところで、再度裏面同士がくっついている壁紙を剥がし伸ばして壁に貼るという作業を行う。
【０００５】
しかしながら、従来の接着剤は紙壁紙を壁に貼付施工する際の「目地すき」が大きく、また、耐水接着性が良くないために、施工糊を塗布した際に、表紙と裏打ち紙の剥離を起こすことがある等の欠点があった。尚、ここで云う「目地すき」とは、施工時に壁紙を貼りついでいく部分において、壁紙の収縮等によりできる「隙間」のことを云う。
【０００６】
以上のような理由から、特に、紙壁紙用接着剤として用いた時の目地すきが少なく、初期接着性、及び耐水接着性に優れる接着剤組成物の開発が切望されていた。
【０００７】
【発明が解決しようとする課題】
従って、本発明の目的は、従来の壁紙用接着剤の欠点を改良し、壁紙施工時の目地すきを抑え、且つ、耐水接着性、初期接着性に優れる接着剤組成物を提供することにある。
【０００８】
【課題を解決するための手段】
本発明者らは、上記課題を解決するために鋭意検討を重ねた結果、ＥＶＡエマルジョン、アクリル樹脂系エマルジョン、及び、特定の水溶性アクリル重合体を含有する接着剤組成物を用いることにより、目地すき、耐水接着性、初期接着性に優れることを見出し、本発明を完成するに至った。
【０００９】
即ち、本発明は、少なくとも、エチレン−酢酸ビニル共重合エマルジョン（Ａ）、アクリル樹脂系エマルジョン（Ｂ）、及び、水溶性アクリル重合体（Ｃ）を含有してなる接着剤組成物であって、前記エチレン−酢酸ビニル共重合エマルジョン（Ａ）が、エチレン１０〜３５重量％、酢酸ビニル９０〜６５重量％の共重合エマルジョンであり、前記水溶性アクリル重合体（Ｃ）が、酸価２５〜１５０ｍｇＫＯＨ／ｇであり、数平均分子量１万〜１０万であり、ガラス転移温度が−３０〜５０℃の範囲であり、且つ、接着剤に含まれるエチレン−酢酸ビニル共重合エマルジョン（Ａ）、アクリル樹脂系エマルジョン（Ｂ）、及び、水溶性アクリル重合体（Ｃ）の固形分比が、８０／１０／１０〜１０／４５／４５重量％であることを特徴とする接着剤組成物に関する。
【００１０】
【発明の実施の形態】
次いで、本発明を実施するにあたり、必要な事項を具体的に以下に述べる。
【００１１】
本発明の接着剤組成物とは、少なくとも、エチレン−酢酸ビニル共重合エマルジョン（Ａ）、アクリル樹脂系エマルジョン（Ｂ）、及び、水溶性アクリル重合体（Ｃ）を含有する。
【００１２】
本発明で使用するエチレン−酢酸ビニル共重合エマルジョン（Ａ）（以下、「ＥＶＡエマルジョン」と略称）は、エチレン、及び酢酸ビニルを主成分とし、他にポリビニルアルコール及び／又は乳化剤を用いて公知慣用の方法で重合して得ることが出来る。
【００１３】
本発明で使用するＥＶＡエマルジョン（Ａ）は、エチレンと酢酸ビニルの２成分の比率の合計を１００重量％とした場合、エチレンが１０〜３５重量％、酢酸ビニルが９０〜６５重量％の範囲が好ましく、より好ましくはエチレンが１５〜２５重量％、酢酸ビニルが８５〜７５重量％である。ＥＶＡエマルジョン（Ａ）において、エチレンと酢酸ビニルの比率がかかる範囲であれば、優れた初期接着性を得ることが出来る。
【００１４】
また、本発明では、ＥＶＡエマルジョン（Ａ）のエチレン及び酢酸ビニルの他に必要に応じて、官能基成分を共重合することが出来る。共重合可能な官能基成分とは、例えば、アクリル酸、メタクリル酸、クロトン酸、マレイン酸及びその無水物、フマル酸、イタコン酸等のエチレン性不飽和カルボン酸類、
【００１５】
（メタ）アクリル酸−２−ヒドロキシエチル、（メタ）アクリル酸−２−ヒドロキシプロピル等のエチレン性不飽和カルボン酸のヒドロキシエステル類、
【００１６】
（メタ）アクリルアミド、Ｎ−メチロール（メタ）アクリルアミド、Ｎ−ブトキシメチル（メタ）アクリルアミド、ジアセトンアクリルアミド等のラジカル重合可能な単量体等を共重合することが出来る。
【００１７】
尚、本発明において云う「（メタ）アクリル酸」とは、メタクリル酸とアクリル酸の両方を意味する。
【００１８】
本発明で使用するアクリル樹脂系エマルジョン（Ｂ）に含有される固形分のガラス転移温度（Ｔｇと表記）は、目地すき、及び耐水性を向上させる点から、好ましくは−３０〜３０℃の範囲であり、より好ましくは−２０〜２５℃の範囲である。尚、本発明で云う「Ｔｇ」とは、アクリル樹脂のＴｇを指し、Ｆｏｘの式〔奥村誠三,高分子化学序論(第２版)172頁,1981年2月1日(株)化学同人発行〕を用いて、重合体を構成するポリマーの各々のホモポリマーのガラス転移温度に基づいて計算される理論値である。
【００１９】
本発明で使用するアクリル樹脂系エマルジョン（Ｂ）は、（メタ）アクリル酸エステル類及びこれと共重合可能なエチレン性不飽和単量体を乳化重合して得られる合成樹脂エマルジョンであり、特に、反応性乳化剤の存在下で乳化重合して得られる実質的にソープフリー型の合成樹脂エマルジョンが好ましい。
【００２０】
上記のアクリル樹脂系エマルジョン（Ｂ）の製造に使用する（メタ）アクリル酸エステル類としては、例えば、（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｉ−ブチル、（メタ）アクリル酸ｔ−ブチル、（メタ）アクリル酸ｎ−アミル、（メタ）アクリル酸ｉ−アミル、（メタ）アクリル酸ｎ−ヘキシル、（メタ）アクリル酸シクロヘキシル、（メタ）アクリル酸ｎ−ヘプチル、（メタ）アクリル酸２−エチルヘキシル、（メタ）アクリル酸オクチル、（メタ）アクリル酸ノニル、（メタ）アクリル酸ｉ−ノニル、（メタ）アクリル酸デシル、（メタ）アクリル酸ドデシル、（メタ）アクリル酸ステアリル等が挙げられる。
【００２１】
上記（メタ）アクリル酸エステル類と共重合可能なエチレン性不飽和単量体としては、例えば、１，２−ブタジエン、１，３−ブタジエン、イソプレン、クロロプレン等の脂肪族共役ジエン類、スチレン、α−メチルスチレン、ビニルトルエン、クロルスチレン等のエチレン性不飽和芳香族単量体、アクリロニトリル、メタクリロニトリル等のエチレン性不飽和ニトリル類、酢酸ビニル、プロピオン酸ビニル等のビニルエステル類、塩化ビニリデン、臭化ビニリデン等のハロゲン化ビニリデン類、及びこれらと共重合可能な上記の官能基成分等が挙げられる。
【００２２】
本発明で使用するアクリル樹脂系エマルジョン（Ｂ）を製造する際に用いる乳化剤としては、公知慣用の如何なる乳化剤を用いることも出来るが、本発明で特に好ましいのは反応性乳化剤である。かかる反応性乳化剤としては、−ＳＯ3Ｘ基、−ＳＯ3ＮＨ4基、−ＯＳＯ2Ｘ基、−ＯＳＯ2ＮＨ4基（Ｘはアルカリ金属であり、好ましくはＮａ又はＫ）あるいはエチレンオキサイド鎖の中から選ばれる少なくとも１種の親水基と、重合可能なエチレン性不飽和基を有する乳化剤が挙げられ、例えば、スチレンスルホン酸ソーダ、ビニルスルホン酸ソーダ、ラテムルＳ−１８０（花王(株)製）、エレミノールＪＳ−２（三洋化成(株)製）、アクアロンＨＳ−１０、同ＨＳ−１０２５（第一工業製薬(株)製）アデカリアソープＳＥ−１０Ｎ（旭電化工業(株)製）等が挙げられる。
【００２３】
上記反応性乳化剤の使用量は、アクリル樹脂系エマルジョン（Ｂ）の化学的安定性、機械的安定性等を考慮して、エチレン性不飽和単量体の合計量１００重量部に対して、好ましくは０．５〜５部の範囲である。
【００２４】
また、本発明では、合成樹脂の骨格中にカルボキシル基、−ＳＯ3Ｘ基、−ＳＯ3ＮＨ4基、−ＯＳＯ2Ｘ基、−ＯＳＯ2ＮＨ4基（Ｘ；アルカリ金属で好ましくはＮａ又はＫ）等の陰イオン性基、第４級アンモニウム塩基等の陽イオン性基、エチレンオキサイド鎖等の非イオン性の官能基を含ませた自己乳化型の合成樹脂分散体を分散剤として使用することもできる。かかる合成樹脂分散体としては、前記エチレン性不飽和カルボン酸、反応性乳化剤等を必須成分として得られるソープフリー型の合成樹脂エマルジョンあるいは水溶性重合体、あるいは水性ポリエステル樹脂、水性ウレタン樹脂、水性ポリアミド樹脂、水性エポキシ樹脂等が挙げられる。
【００２５】
本発明で使用するアクリル樹脂系エマルジョン（Ｂ）には、本発明の効果を損なわない範囲で、その他の乳化剤も併用することができる。かかる乳化剤としては、従来公知の陰イオン性界面活性剤、非イオン性界面活性剤、陽イオン性界面活性剤、両イオン性界面活性剤等が挙げられ、例えば、陰イオン性界面活性剤としては、ポリオキシエチレンアルキルエーテルサルフェート等、非イオン性界面活性剤としては、ポリオキシエチレンアルキルエーテル等、陽イオン性界面活性剤としては、アルキルトリメチルアンモニウムクロライド等、両イオン性界面活性剤としては、アルキルベタイン等が挙げられる。
【００２６】
本発明のアクリル樹脂系エマルジョン（Ｂ）を製造するに際しては、公知慣用の重合条件で製造することができ、例えば、前記乳化剤及びフリーラジカル発生触媒の存在下で、前記単量体を４０℃〜８０℃で熱重合あるいはレドックス重合することにより得られる。かかる触媒としては、例えば、過硫酸カリウム、過硫酸アンモニウム等の水性触媒、ｔ−ブチルハイドロパーオキサイド、クメンハイドロパーオキサイド等の油性触媒が使用でき、場合によっては、これらの触媒に無水重亜硫酸ソーダ、ロンガリット、Ｌ−アスコルビン酸、アミン類のような還元剤を併用してレドックス重合させることもできる。
【００２７】
次に、本発明で使用する水溶性アクリル重合体（Ｃ）は、目地すき、耐水接着性を向上させる効果を有するものである。
【００２８】
本発明で使用する水溶性アクリル重合体（Ｃ）は、前記（メタ）アクリル酸エステル系単量体の他、エチレン性不飽和カルボン酸を必須成分として共重合して得られた水溶性のアクリル重合体であり、公知慣用の如何なる方法で製造してもよい。そのような方法としては、例えば、（１）前記（メタ）アクリル酸エステル系単量体及びエチレン性不飽和カルボン酸を有機溶剤中でラジカル重合させた後、中和剤で中和した後、水に溶解させ有機溶剤を減圧蒸留等で除去する方法、（２）前記（メタ）アクリル酸エステル系単量体及びエチレン性不飽和カルボン酸を懸濁重合させた後、中和剤で中和しながら水に溶解させる方法等が挙げられる。また、かかる中和剤としては、アンモニア、トリエチルアミン等の揮発性塩基が好ましく、特に好ましくはアンモニアである。
【００２９】
本発明で使用する水溶性アクリル重合体（Ｃ）の酸価は、２５〜１５０ｍｇＫＯＨ／ｇであり、好ましくは４０〜１２０ｍｇＫＯＨ／ｇの範囲である。重合体（Ｃ）の酸価がかかる範囲であれば、良好な目地すきと優れた耐水接着性を得ることが出来る。
【００３０】
また、本発明で使用する水溶性アクリル重合体（Ｃ）の数平均分子量は、１万〜１０万であり、数平均分子量がかかる範囲であれば、良好な目地すきと優れた耐水接着性を得ることが出来る。
【００３１】
本発明で使用する水溶性アクリル重合体（Ｃ）のＴｇは、−３０〜５０℃の範囲であり、より好ましくは−２０〜３０℃の範囲である。重合体（Ｃ）のＴｇがかかる範囲であれば、良好な目地すきと優れた耐水接着性を得ることが出来る。
【００３２】
本発明において、接着剤に含まれるＥＶＡエマルジョン（Ａ）、アクリル樹脂系エマルジョン（Ｂ）、及び、水溶性アクリル重合体（Ｃ）の固形分比が、８０／１０／１０〜１０／４５／４５重量％の範囲であり、好ましくは７０／１５／１５〜２０／４０／４０重量％の範囲である。組成（Ａ）、組成（Ｂ）、及び組成（Ｃ）をかかる固形分比で配合することにより、目地すき、耐水接着性、初期接着性に優れる接着剤組成物を得ることが出来る。
【００３３】
本発明の接着剤組成物には、更に必要に応じて無機充填剤、例えば、炭酸カルシウム、水酸化アルミニウム、酸化チタン、クレー、タルク、カオリン、二酸化ケイ素等から選ばれた一種以上を添加することができる。
【００３４】
かくして得られた接着剤組成物は、２枚以上の紙などを接着し積層させてなる多層構造体の作製に使用する接着剤組成物、特に、紙壁紙の表紙と裏打ち紙の接着剤として使用される。
【００３５】
本発明の接着剤組成物の塗布方法は、特に限定せず、例えば、グラビアコーター、バーコーター、ブレードコーター、ロールコーター、エアナイフコーター、スクリーンコーター、カーテンコーターなどの各種コーターによる塗工方法が挙げられる。
【００３６】
本発明の接着剤組成物の塗布量としては、接着性の観点から固形分換算で、好ましくは１０〜１００ｇ／ｍ2、より好ましくは２０〜５０ｇ／ｍ2の範囲である。
【００３７】
本発明の接着剤組成物を塗工した後の乾燥方法としては、特に限定せず、表紙と裏打ち紙をラミネートした後、公知慣用の方法、例えば、熱風乾燥法、熱ロール法等を適宜とることができる。
【００３８】
本発明の接着剤組成物を用いてなる紙壁紙は、耐水性に優れるだけでなく、目地すきにも優れており極めて有用である。
【００３９】
尚、本発明の態様は、上述したように、少なくとも、エチレン−酢酸ビニル共重合エマルジョン（Ａ）、アクリル樹脂系エマルジョン（Ｂ）、及び、水溶性アクリル重合体（Ｃ）を含有してなる接着剤組成物であって、前記水溶性アクリル重合体（Ｃ）が、酸価２５〜１５０ｍｇＫＯＨ／ｇであり、数平均分子量１万〜１０万であり、Ｔｇが−３０〜５０℃の範囲であり、且つ、接着剤に含まれるエチレン−酢酸ビニル共重合エマルジョン（Ａ）、アクリル樹脂系エマルジョン（Ｂ）、及び、水溶性アクリル重合体（Ｃ）の固形分比が、８０／１０／１０〜１０／４５／４５重量％であることを特徴とする接着剤組成物にかかるものである。
【００４０】
本発明における他の態様の一つとしては、エチレン−酢酸ビニル共重合エマルジョン（Ａ）が、エチレン１０〜３５重量％、酢酸ビニル９０〜６５重量％の共重合エマルジョンである上記の接着剤組成物にかかるものである。
【００４１】
本発明における他の態様の一つとしては、アクリル樹脂系エマルジョン（Ｂ）に含有される固形分のガラス転移温度（Ｔｇと表記）が、−３０〜３０℃の範囲である上記の各接着剤組成物にかかるものである。
【００４２】
本発明における他の態様の一つとしては、アクリル樹脂系エマルジョン（Ｂ）が、反応性乳化剤の存在下で乳化重合して得られるものである上記の各接着剤組成物にかかるものである。
【００４５】
【実施例】
以下に、本発明を実施例と比較例により、一層、具体的に説明するが、本発明はこれらに限定されるものではない。特に断らない限り、例中の「部」及び「％」はそれぞれ「重量部」及び「重量％」を表す。尚、本発明の接着剤組成物の諸特性は、以下に概略を示した方法にて評価した。
【００４６】
［ＥＶＡエマルジョンの合成例（Ａ１）］
撹拌装置、滴下装置、窒素ガスブロー管を備えた耐圧重合容器に水１１０部、ゴーセノールＧＨ−１７（ポリビニルアルコール、日本合成化学(株)製）４．０部、ゴーセノールＧＬ−０５（同）２．５部を仕込み、８０℃に昇温してポリビニルアルコールを溶解させた後５０℃に冷却した。次いで、酢酸ビニル１０部、無水重亜硫酸ソーダ０．３部を仕込んだ後、容器内の空気を窒素ガスで置換し、容器内にエチレンを約２００×１０4Ｐａになるように仕込み、次いで、過硫酸カリウム０．１部を仕込み、反応を開始させた。次に、反応容器内のエチレン圧が約４００×１０4 Ｐａを維持するようにエチレンを供給しながら、酢酸ビニル９０部及び過硫酸カリウム０．４部を水１０部に溶解させたものを約６時間で滴下した。滴下終了後、５０℃で約１時間保持した後、冷却を開始し、未反応のエチレンを除去した。得られたＥＶＡエマルジョンはエチレン含有率２０％、不揮発分４９．７％、粘度１,５００ｍＰａ．ｓであった。以下、ＥＶＡエマルジョンＡ１という。
【００４７】
［アクリル樹脂系エマルジョンの合成例（Ｂ１）］
還流冷却装置、撹拌装置と窒素ガスブロー管を備えた重合容器に水１１０部、反応性乳化剤ラテムルＳ−１８０（不飽和アルキル硫酸塩、花王(株)製）１．５部、スチレン５０部、アクリル酸２−エチルヘキシル３７部、メタクリル酸メチル１０部、メタクリル酸３部を仕込み、撹拌を開始し、反応温度を８０℃に昇温し、８０℃にて過硫酸ナトリウム０．１５部を添加、反応を開始させた。８０℃で７時間保持した後冷却した。得られたエマルジョンの重合率は９９．２％であった。次いで、２５％アンモニア水と水でｐＨおよび不揮発分を調整し、得られたエマルジョンはｐＨ８．５、不揮発分４５．２％、Ｔｇ２３℃であった。以下、アクリル樹脂系エマルジョンＢ１という。
【００４８】
［アクリル樹脂系エマルジョンの合成例（Ｂ２）］
還流冷却装置、撹拌装置と窒素ガスブロー管を備えた重合容器に水１１０部、反応性乳化剤ラテムルＳ−１８０（不飽和アルキル硫酸塩、花王(株)製）１．５部、アクリル酸ブチル５０部、メタクリル酸メチル４０部、アクリロニトリル７部、メタクリル酸３部を仕込み、撹拌を開始し、反応温度を８０℃に昇温し、８０℃にて過硫酸ナトリウム０．１５部を添加、反応を開始させた。８０℃で７時間保持した後冷却した。得られたエマルジョンの反応率は９９．４％であった。次いで、２５％アンモニア水と水でｐＨ、不揮発分を調整し、得られたエマルジョンはｐＨ８．３、不揮発分４５．０％、Ｔｇ１１℃であった。以下、アクリル樹脂系エマルジョンＢ２という。
【００４９】
［水溶性アクリル重合体の合成例１、２（Ｃ１、Ｃ２）及び比較合成例１〜４（Ｃ３〜６）］
還流冷却装置、撹拌装置と窒素ガスブロー管を備えた重合容器に２−プロパノール、下記モノマー混合物（表１）及び過酸化ベンゾイル（７５％湿体）２部を仕込み、窒素ガスを吹き込んで空気を置換した後、８０℃まで加熱して重合を開始した。８０℃で１２時間反応させ重合率が９９％に達した時、２５％アンモニア水２７部と水６３６部を仕込み、均一に溶解させた後、減圧下６０℃で２−プロパノールがなくなるまで蒸留して、最後に水を加えて濃度調整し、表１に示した如く、水溶性アクリル重合体Ｃ１〜Ｃ６を得た。
【００５０】
【表１】
0004821072.tif 000002
【００５１】
ＭＭＡ：メタクリル酸メチル
ＢＡ  ：アクリル酸ブチル
ＥＨＡ：アクリル酸２−エチルヘキシル
ＥＡ  ：アクリル酸エチル
ＡＮ  ：アクリロニトリル
ＭＡＡ：メタクリル酸
ＡＡ  ：アクリル酸
ＬＡ  ：ラウリルメルカプタン
注)＊印は高粘度のため、水で希釈して測定した値。
【００５２】
《実施例１〜５、及び、比較例１〜７》
得られたＥＶＡエマルジョン（Ａ１）、アクリル樹脂系エマルジョン（Ｂ１、Ｂ２）、及び水溶性アクリル重合体（Ｃ１〜６）を表２、表３の通りに配合し、本発明の接着剤組成物、及び比較例の接着剤組成物を調整し、坪量約５０ｇの壁紙用裏打ち紙にバーコーターで塗工し、坪量約８０ｇの表紙を貼りあわせた後、設定温度１００℃の熱風乾燥機中で２分間乾燥して紙壁紙を得た。以上のようにして得た紙壁紙について、下記の試験方法により、耐水接着性、初期接着性、目地すきを評価した。その結果を表２及び表３に示したが、本発明の接着剤組成物は、何れも耐水接着性、初期接着性、目地すきなど、優れた性能を有している。
【００５３】
［耐水接着性の試験方法］
幅２ｃｍ、長さ５ｃｍの試験片を２０℃の水に３０分間浸漬後、取り出した試験片の表紙と裏打ち紙を手で剥離させ、その状態を観察し、下記の基準に従い評価する。
○：壁紙が材破する。
×：接着界面、或いは、接着剤の凝集破壊が起こる。
【００５４】
［初期接着性の試験方法］
裏打ち紙と表紙を貼りあわせてすぐに、裏打ち紙のみを掴んで持ち上げ、裏打ち紙と表紙との貼りあわせ状態を観察し、下記の基準に従い評価する。
○：初期接着性が十分で表紙と裏打ち紙の剥離が起こらない。
×：初期接着性が不十分で裏打ち紙がはずれる。
【００５５】
［目地すきの試験方法］
石膏ボードに市販の壁紙用施工糊で壁紙を貼り、カッターナイフで切り、目地を入れる。次いで、８０℃の乾燥機に３０分入れた後取り出し、目地すきを測定し、下記の基準に従い評価する。
○：目地すきが０．０５ｍｍ以下。
△：目地すきが０．０５〜０．１ｍｍ。
×：目地すきが０．１ｍｍ以上。
【００５６】
【表２】
0004821072.tif 000003
【００５７】
【表３】
0004821072.tif 000004
【００５８】
【発明の効果】
本発明は、エチレン−酢酸ビニル共重合エマルジョン、アクリル樹脂系エマルジョン、及び、特定の水溶性アクリル重合体を含有する接着剤組成物を用いることにより、目地すきが抑制され、初期接着性、及び、耐水接着性に優れる接着剤組成物を得ることが出来、本発明の接着剤組成物を用いてなる紙壁紙は、耐水性に優れるだけでなく、目地すきにも優れており極めて有用である。